СЛОЖНЫЙ ПОЛИЭФИРПОЛИОЛ И ПОЛИОЛЬНЫЕ СМЕСИ И ИХ ПРИМЕНЕНИЕ ДЛЯ ПОЛУЧЕНИЯ ЖЕСТКОГО ПОЛИУРЕТАНОВОГО ПЕНОПЛАСТА

1. Сложный полиэфирполиол, полученный поликонденсацией
(i) по меньшей мере одной ароматической дикарбоновой кислоты, ароматического дикарбонового ангидрида или сложного диэфира ароматической дикарбоновой кислоты;
(ii) полиола, имеющего по меньшей мере две гидроксильные группы на молекулу, или смеси двух или более таких полиолов; и
(iii) эпоксисоединения, имеющего по меньшей мере одну алифатическую оксирановую группу и по меньшей мере одну прямоцепочечную алкильную или алкенильную группу, имеющую по меньшей мере шесть атомов углерода;
до по существу полного израсходования карбоксильных кислотных, ангидридных или сложноэфирных групп и алифатических оксирановых групп, с получением сложного полиэфирполиола, имеющего среднюю гидроксильную функциональность, составляющую по меньшей мере 2 гидроксильные группы на молекулу, гидроксильную эквивалентную массу от 100 до 2000 и по меньшей мере одну прямоцепочечную алкильную или алкенильную группу, имеющую по меньшей мере шесть атомов углерода, соответствующую прямоцепочечной алкильной или алкенильной группе эпоксисоединения.
2. Сложный полиэфирполиол по п. 1, где поликонденсацию осуществляют одностадийным способом, проводя одновременно реакцию компонентов (i), (ii) и (iii).
3. Сложный полиэфирполиол по п. 1, где поликонденсацию осуществляют двухстадийным способом, сначала проводя реакцию компонентов (i) и (iii), так что расходуется только часть карбоксильных кислотных, ангидридных или сложноэфирных групп компонента (i), с формированием соединения, имеющего сложноэфирный интермедиат, содержащий сложноэфирную группу и новую гидроксильную группу, а затем проводя реакцию сложноэфирного интермедиата с компонентом (ii).
4. Сложный полиэфирполиол по любому из пп. 1-3, где эпоксисоединение представляет собой простой глицидиловый эфир прямоцепочечного алканола, имеющего по меньшей мере шесть атомов углерода.
5. Сложный полиэфирполиол по любому из пп. 1-3, где эпоксисоединение представляет собой простой глицидиловый эфир смеси алканолов, имеющих 8-14 атомов углерода.
6. Сложный полиэфирполиол по п. 5, где эпоксисоединение представляет собой простой глицидиловый эфир смеси додеканола и тетрадеканола.
7. Сложный полиэфирполиол по любому из пп. 1-6, где компонент (i) представляет собой один или более из фталевой кислоты, фталевого ангидрида, сложного диалкилового эфира фталевой кислоты, изофталевой кислоты, изофталевого ангидрида, сложного диалкилового эфира изофталевой кислоты, терефталевой кислоты, терефталевого ангидрида, сложного диалкилового эфира терефталевой кислоты, тримеллитовой кислоты и тримеллитового ангидрида.
8. Сложный полиэфирполиол по любому из пп. 1-7, который имеет среднюю гидроксильную функциональность по меньшей мере 2,5 и гидроксильную эквивалентную массу от 180 до 250.
9. Полиольная смесь, содержащая
a) по меньшей мере 40% по массе, в расчете на объединенные массы всех полиолов в смоляной смеси, простого полиэфирполиола, имеющего гидроксильную функциональность более четырех и гидроксильную эквивалентную массу вплоть до 250;
b) по меньшей мере 10% по массе, в расчете на объединенные массы всех полиолов в полиольной смеси, по меньшей мере одного простого полиэфирполиола, имеющего гидроксильную функциональность от 2 до 4 и гидроксильную эквивалентную массу вплоть до 700; и
c) от 8 до 30% по массе, в расчете на объединенные массы всех полиолов в полиольной смеси, сложного полиэфирполиола по любому предшествующему п.
10. Полиольной композиции, содержащая от 75 до 90% по массе смеси полиолов и от 10 до 25% по массе углеводородного вспенивающего агента, причем процентные доли по массе даны на объединенную массу полиолов в составе полиольной композиции и углеводородного вспенивающего агента, где полиолы содержат
a) по меньшей мере 40% по массе, в расчете на объединенные массы всех полиолов в рецептуре полиольной композиции, простого полиэфирполиола, имеющего гидроксильную функциональность более четырех и гидроксильную эквивалентную массу вплоть до 250;
b) по меньшей мере 10% по массе, в расчете на объединенные массы всех полиолов в рецептуре полиольной композиции, по меньшей мере одного простого полиэфирполиола, имеющего гидроксильную функциональность от 2 до 4 и гидроксильную эквивалентную массу вплоть до 700; и
c) от 8 до 30% по массе, в расчете на объединенные массы всех полиолов в рецептуре полиольной композиции, сложного полиэфирполиола по любому из пп. 1-8.
11. Полиольной композиции по п. 10, где углеводородный вспенивающий агент представляет собой один или более из изопентана, н-пентана, циклопентана, циклогексана, н-гексана и 2-метилпентана.
12. Полиольной композиции по п. 10, где углеводородный вспенивающий агент включает в себя циклопентан.
13. Способ получения жесткого полиуретанового пенопласта, включающий
A) смешение по меньшей мере одного полиизоцианатного соединения с рецептурой полиольной композиции при изоцианатном индексе от 80 до 1000, с получением реакционноспособной смеси, и
B) отверждение реакционноспособной смеси, с получением жесткого полиуретанового пенопласта,
где состав полиольной композиции содержит от 75 до 90% по массе смеси полиолов и от 10 до 25% по массе углеводородного вспенивающего агента, причем процентные доли по массе даны на объединенную массу полиолов в составе полиольной композиции и углеводородного вспенивающего агента, где полиолы содержат
a) по меньшей мере 40% по массе, в расчете на объединенные массы всех полиолов в рецептуре полиольной композиции, инициированного сорбитом полиола, имеющего гидроксильную эквивалентную массу вплоть до 250;
b) по меньшей мере 10% по массе, в расчете на объединенные массы всех полиолов в рецептуре полиольной композиции, по меньшей мере одного простого полиэфирполиола, имеющего гидроксильную функциональность от 2 до 4 и гидроксильную эквивалентную массу вплоть до 400; и
c) от 8 до 30% по массе, в расчете на объединенные массы всех полиолов в рецептуре полиольной композиции, сложного полиэфирполиола по любому из пп. 1-8.
14. Способ по п. 13, где углеводородный вспенивающий агент представляет собой один или более из изопентана, н-пентана, циклопентана, циклогексана, н-гексана и 2-метилпентана.
15. Способ по п. 13, где углеводородный вспенивающий агент включает циклопентан.